СТОМАТОЛОГИЧЕСКАЯ ПОЛИМЕРНАЯ КОМПОЗИЦИЯ

1. Стоматологическая полимерная композиция, содержащая полимеризационноспособные метакрилатные олигомеры, активаторы полимеризации, ингибитор, наполнители и полимеризационноспособные фосфазеновые соединения, отличающаяся тем, что в качестве полимеризационноспособных фосфазеновых соединений применяют метакриловые производные полиарилоксифосфазена общей формулы
в которой Аr - ароматический радикал, предпочтительно дифенилолпропановый; R - ненасыщенный органический радикал, способный к гомо- и сополимеризации с раскрытием двойной связи, предпочтительно метакрилатный; n - целое число от 1 до 100, при этом стоматологическая полимерная композиция содержит, мас.%:
Бисфенолглицидилметакрилат (Бис-ГМА)
7-18
Триэтиленгликольдиметакрилат (ТГМ)
5-13
метакриловые производные полиарилоксифосфазена
1-5
Ионол
0.001-0.005
Камфорохинон
0.05-0.5
4-этилдиметиламинобензоат
0.05-0.5
Аэросил
0.5-10
Бариевый стеклонаполнитель
До 100 (остальное)
2. Стоматологическая полимерная композиция по п.1, отличающаяся тем, что в качестве полимеризационноспособных метакрилатных олигомеров выступает смесь бисфенолглицидилметакрилата (Бис-ГМА) и триэтиленгликольдиметакрилата (ТГМ), активатором полимеризации является фотоинициирующая система - смесь камфорохинона и 4-этилдиметиламинобензоата, ингибитором является ионол, а в качестве наполнителя используют смесь аэросила и бариевого стеклонаполнителя с разным размером частиц.
3. Стоматологическая полимерная композиция по п.1, отличающаяся тем, что метакриловые производные полиарилоксифосфазена получают путем проведения реакции фенолятов дифенилолпропана с гексахлорциклотрифосфазеном (ГХФ) в среде тетрогидрофурана с последующим переводом получаемого полиарилоксифосфазена в фенолятную форму и взаимодействием с метакрилоилхлоридом.